(57)【特許請求の範囲】
【請求項１】
接着剤組成物であって、
少なくとも１種類のＣNアルキル（メタ）アクリレートモノマー（ここで、Ｎは４〜１４の範囲の任意の整数である）とカチオン性不飽和ビニルコモノマーと触媒作用開始剤を含む重合性物質を含む反応混合物から形成された複数のカチオン性微小球であって、各カチオン性微小球に永久に且つ個々に結合しているカチオン電荷を有する複数のカチオン性微小球、
カチオン性ラテックス接着バインダ、及び
表面への前記接着剤組成物の流体塗布を助けるのに有効な流動性媒体、
を含み、
異なる表面間で接着再配置可能である、接着剤組成物。
【請求項２】
前記カチオン性ラテックス接着バインダが、カチオン性微小球１００重量部に対して１０重量部以下の量で含まれる、請求項１に記載の接着剤組成物。
【請求項３】
基材、および
前記基材上の請求項１または２に記載の接着剤組成物のコーティング、
を備える接着物品であって、
第１の被着面及び第２の被着面の異なる表面間で接着再配置可能であり、
前記第１の被着面に前記感圧接着剤のヒトの肉眼で見える残留物を残すことなく、前記第１の被着面から前記第２の被着面に接着再配置される、
接着物品。
【発明の詳細な説明】
【技術分野】
【０００１】
本発明は、全般に、再配置可能な感圧接着剤に関する。更に具体的には、本発明は、以下に限定されないが、粗面、テクスチャ構造を有する表面、又は、接着し難い特性を示すあらゆる表面を含む様々な被着面が鉛直方向を向いていても、水平方向を向いていても、又は、鉛直方向の構成要素と水平方向の構成要素の両方を有していても、その様々な被着面に対して向上した接着を示す、再配置可能な感圧接着剤に関する。
【背景技術】
【０００２】
再配置可能な感圧接着剤（本明細書では「再配置可能なＰＳＡ」とも称される）は、家庭およびオフィス環境など様々な場所で一時的な標識およびメッセージ伝達製品の取り付けに一般的に使用されている。尚早に脱離することなく様々な被着面に接着することは、再配置可能なＰＳＡの望ましい特性である。他方、被着面に接着剤残留物を残すことなく、被着面からきれいに除去できる性能も同様に再配置可能なＰＳＡの望ましい特性である。被着面に多数回、繰り返し再貼付できる接着性も再配置可能なＰＳＡの望ましい特性である。
【０００３】
エラストマー微小球は、再配置可能なＰＳＡの一般的に使用されている構成成分であり、再配置可能なＰＳＡのこれらの望ましい特性を得ることを助ける。再配置可能なＰＳＡのレオロジーおよび／又は化学的性質を変化させることによって、再配置可能なＰＳＡの被着面への接着を向上させることに関する研究が継続されてきた。これらの研究では、前の再配置可能なＰＳＡ配合物を改良するため、主に、異なる構成成分の代用および／又は新しい構成成分の添加に焦点が当てられた。
【０００４】
対象となる研究の一領域は、平滑な紙面以外の貼付し難い表面に貼付されるとき、向上した接着を示し、再配置可能な感圧接着剤を備える再配置可能な接着物品を除去する際、被着面に残存する接着剤残留物が最小限である再配置可能な感圧接着剤を作り出すことに関する。接着し難い特性を示す被着面の幾つかの例には、以下に限定されないが、粗面、テクスチャ構造を有する表面、および荷電表面が挙げられる。
【発明の概要】
【発明が解決しようとする課題】
【０００５】
本発明は、エラストマー微小球と再配置可能な感圧接着剤の両方を提供し、これらは向上した接着を望ましく有する。これは、現存の再配置可能な感圧接着剤が満足に機能する被着面、並びに、より接着し難い特性を示す被着面の両方に当てはまる。
【課題を解決するための手段】
【０００６】
本発明は、カチオン性微小球、および、感圧接着剤組成物の基材への塗布を助けるのに有効な流動性媒体を組み込む、感圧接着剤組成物を包含する。更に、本発明は、重合時にカチオン性微小球を形成する重合性物質の混合物を包含する。本発明は、再配置可能な感圧接着剤および再配置可能な感圧接着剤の製造方法を更に包含する。本発明は、また、基材、および、基材上の再配置可能な感圧接着剤のコーティングを組み込む再配置可能な接着物品も包含する。
【図面の簡単な説明】
【０００７】
【図１】本発明による再配置可能な感圧接着剤を備える、再配置可能な接着物品の等角図である。
【発明を実施するための形態】
【０００８】
本発明は、全般に、再配置可能な感圧接着剤に関する。更に具体的には、本発明は、カチオン性ポリマーエラストマー微小球を組み込む、再配置可能な感圧接着剤に関する。カチオン性ポリマーエラストマー微小球、および、カチオン性ポリマーエラストマー微小球を組み込む再配置可能な感圧接着剤組成物は、向上した接着性を望ましく有し、再配置可能な感圧接着剤を備える再配置可能な接着物品を除去する際、被着面の接着剤残留物が最小限である。これは、現存の再配置可能な感圧接着剤が満足に機能する被着面、並びに、より接着し難い特性を示す被着面の両方に当てはまる。
【０００９】
本発明に従って製造されるカチオン性ポリマーエラストマー微小球（本明細書では「カチオン性微小球」とも称される）は、ある一定の重合性物質の反応生成物である。重合性物質は、少なくとも１種類のＣ4〜Ｃ14アルキル（メタ）アクリレートモノマーおよび１種類以上のカチオン性不飽和ビニルコモノマーを含む。重合性物質は、また、任意に、カチオン性不飽和ビニルコモノマーに加えて、１種類以上の他の不飽和ビニルコモノマーを含んでもよい。
【００１０】
重合性物質は、カチオン性微小球の調製中、反応混合物の一部として含まれる。重合性物質に加えて、反応混合物は、また、１種類以上の触媒作用開始剤も含む。反応混合物は、また、典型的には、脱イオン水などの流動性媒体、および、カチオン性界面活性剤などの界面活性剤も含む。反応混合物は、また、任意に、いずれかの所望のポリマー安定剤（非イオン性の形態および／又はカチオン性の形態を有する）を含んでもよい。更に、反応混合物は、カチオン性微小球又はカチオン性微小球の形成を有利に最適化するように、任意に、レオロジー剤、連鎖移動剤、溶媒、および、これらのいずれかの任意の組み合わせなどの、１種類以上の調整剤を含んでもよい。
【００１１】
反応混合物は、重合性物質の重合を促進して反応生成物を形成する適切な条件におかれる。本明細書では中間接着剤組成物とも称される反応生成物は、脱イオン水などの流動性媒体中に懸濁されているカチオン性ポリマーエラストマー微小球を含む。典型的には非常に少量の球状物質を除去するろ過で、反応生成物は、精製されたカチオン性微小球組成物に変化する。次いで、この精製されたカチオン性微小球組成物は、カチオン性ラテックス接着バインダなどの接着バインダと配合され、コーティング混合物（即ち、再配置可能な感圧接着剤）を形成する。コーティング混合物は、また、任意に、いずれかの所望の任意選択的調整剤を含んでもよい。任意にコーティング混合物中に含まれる可能性のある調整剤の幾つかの例には、溶媒、粘着付与剤、可塑剤、レオロジー調整剤、酸化防止剤、および、これらのいずれかの任意の組み合わせが挙げられる。
【００１２】
本明細書で使用する時、「（メタ）アクリレート」の用語は、アクリレートとメタクリレートの両方を指す。カチオン性微小球合成に使用され得る例示的なＣ4〜Ｃ14アルキル（メタ）アクリレートモノマーには、炭素数４〜１４のアルキル基を有する一官能性不飽和（メタ）アクリレートエステルがある。このようなアルキル（メタ）アクリレートは、親油性、水分散性、および本質的に水不溶性である。特に有利な有用なＣ4〜Ｃ14アルキル（メタ）アクリレートは、ホモポリマーとして、一般に、約−２０℃未満のガラス転移温度を有する。異なるアルキル（メタ）アクリレートモノマーの組み合わせを使用する場合、このような組み合わせによって、一般に−２０℃未満のガラス転移温度を有する共重合体又は三元共重合体が生成する。好適なアルキル（メタ）アクリレートの幾つかの非網羅的な例には、以下に限定されないが、イソオクチルアクリレート、４−メチル−２−ペンチルアクリレート、２−メチルブチルアクリレート、イソアミルアクリレート、ｓｅｃ−ブチルアクリレート、ｎ−ブチルアクリレート、２−エチルへキシルアクリレート、イソデシルメタクリレート、ｔ−ブチルアクリレート、ｔ−ブチルメタクリレート、イソボルニルアクリレート、メチルメタクリレート、イソノニルアクリレート、およびイソデシルアクリレートなど、および、これらのいずれかの任意の割合の任意の組み合わせが挙げられる。特に有利なアルキル（メタ）アクリレートモノマーの幾つかの例には、イソオクチルアクリレート、イソノニルアクリレート、イソアミルアクリレート、イソデシルアクリレート、２−エチルへキシルアクリレート、ｎ−ブチルアクリレート、ｓｅｃ−ブチルアクリレート、および、これらの任意の割合の任意の組み合わせが挙げられる。
【００１３】
好適なカチオン性不飽和ビニルコモノマーの非網羅的な例には、様々な第四級窒素官能性（メタ）アクリレートが挙げられる。幾つかの特に有用なカチオン性不飽和ビニルコモノマーには、［２−（メタクリロイロキシ）エチル］トリメチルアンモニウムクロライド（本明細書では「ＭＯＥＴＡＣ」とも称される）および［３−（メタクリロイルアミノ）プロピル］トリメチルアンモニウムクロライド（本明細書では「ＭＡＰＴＡＣ」とも称される）が挙げられる。単一のカチオン性不飽和ビニルコモノマーを使用してもよい。或いは、異なるカチオン性不飽和ビニルコモノマーの任意の組み合わせを任意の割合で使用してもよい。カチオン性不飽和ビニルコモノマーの総濃度は、反応混合物中に含まれる全てのモノマーおよびコモノマー１００重量部当たり、カチオン性不飽和ビニルコモノマー約０．１重量部の低さから、約１０重量部の高さであってもよい。
【００１４】
ＭＯＥＴＡＣは、ウィスコンシン州ミルウォーキー（Ｍｉｌｗａｕｋｅｅ，  Ｗｉｓｃｏｎｓｉｎ）のアルドリッチ・ケミカル社（Ａｌｄｒｉｃｈ  Ｃｈｅｍｉｃａｌ  Ｃｏｍｐａｎｙ）から入手してもよい。ＭＯＥＴＡＣは、また、スイス、バーゼル（Ｂｅｓｅｌ，  Ｓｗｉｔｚｅｒｌａｎｄ）のチバ・スペチャルティ・ケミカルズ社（Ｃｉｂａ  Ｓｐｅｃｉａｌｔｙ  Ｃｈｅｍｉｃａｌｓ，  Ｉｎｃ．）からエイジフレックス（ＡＧＥＦＬＥＸ）（登録商標）ＦＭ１Ｑ７５ＭＣ製品として市販されている。ＭＡＰＴＡＣは、アルドリッチ・ケミカル社（Ａｌｄｒｉｃｈ  Ｃｈｅｍｉｃａｌ  Ｃｏｍｐａｎｙ）から入手してもよい。ＭＡＰＴＥＣは、更に、マサチューセッツ州モールデン（Ｍａｌｄｅｎ，  Ｍａｓｓａｃｈｕｓｅｔｔｓ）のローム・テック社（Ｒｏｈｍ  Ｔｅｃｈ，  Ｉｎｃ．）から製品番号ＢＭ−６１３として市販されている。カチオン性不飽和ビニルコモノマーの別の好適な例には、ローム・テック社（Ｒｏｈｍ  Ｔｅｃｈ，  Ｉｎｃ．）から製品番号ＢＭ−６０６として市販されている、トリエチルアンモニウム官能基を有するＭＯＥＴＡＣの変種がある。
【００１５】
カチオン性不飽和ビニルコモノマーの他に、カチオン性微小球の合成中、任意に、他のいずれかの不飽和ビニルコモノマーを組み込んでもよい。任意選択的不飽和ビニルコモノマーが含まれる場合、その総濃度は、反応混合物中に含まれる全てのモノマーおよびコモノマー１００重量部当たり、任意選択的不飽和ビニルコモノマー約０．１重量部の低さから、約１０重量部の高さであってもよい。任意選択的不飽和ビニルコモノマーには、様々な非極性不飽和ビニルコモノマーのいずれか、様々なイオン性不飽和ビニルコモノマーのいずれか、様々な極性不飽和ビニルコモノマーのいずれか、および、これらのいずれかの任意の割合の任意の組み合わせが挙げられる。これらの幾つかの非網羅的な例には、
（Ａ）メタクリル酸ナトリウム、アクリル酸アンモニウム、アクリル酸ナトリム、トリメチルアミンｐ−ビニルベンズイミド、４，４，９−トリメチル−４−アゾニア−７−オキソ−８−オキサ−デカ−９−エン−１−スルホネート、Ｎ，Ｎ−ジメチル−Ｎ−（−メタクリロキシエチル）アンモニウムプロピオネートベタイン、トリメチルアミンメタクリルイミド、１，１−ジメチル−１−（２，３−ジヒドロキシプロピル）アミンメタクリルイミド、および、いずれかの双性イオン不飽和ビニルモノマーなど、および、これらのいずれかの任意の割合の任意の組み合わせなどのイオン性不飽和ビニルコモノマー、
（Ｂ）４−メチル−２−ペンチルアクリレート、２−メチルブチルアクリレート、イソアミルアクリレート、ｓｅｃ−ブチルアクリレート、ｎ−ブチルアクリレート、イソデシルメタクリレート、ｔ−ブチルアクリレート、ｔ−ブチルメタクリレート、イソボルニルアクリレート、オクチルアクリルアミド、メチルメタクリレート、イソノニルアクリレート、イソデシルアクリレート、および、スチレンなど、および、これらのいずれかの任意の割合の任意の組み合わせなどの非極性不飽和ビニルコモノマー、
（Ｃ）アクリルアミド；メタクリルアミド；２−ヒドロキシエチルアクリレート；不飽和結合およびビニル結合を含有する有機カルボン酸であって、炭素数が３〜約１２であり、概ね１〜約４個のカルボン酸部分を有する有機カルボン酸（このような有機カルボン酸の非限定例には、アクリル酸、メタクリル酸、イタコン酸、および、カルボキシエチルアクリレートなど、および、これらのいずれかの任意の割合の任意の組み合わせが挙げられる）；および、これらのいずれかの任意の割合の任意の組み合わせなどの極性不飽和ビニルコモノマー、
がある。
【００１６】
別の部類の好適な任意選択的不飽和ビニルコモノマーには、一般式：
【化１】
0005529936.tif 000002
（式中、Ｒ1は、−Ｈ、−ＣＨ3、−ＣＨ2ＣＨ3、シアノ、又はカルボキシメチルであり、Ｒ2は、炭素数１〜約１２のヒドロカルビル基であり、
Ｒ3およびＲ4は、独立に、Ｈ、若しくは炭素数１〜約１２のアルキル基、若しくはアリールアルキル基であるか、又は、一緒に環若しくは複素環部分を形成し、
Ｌは、炭素−炭素結合、Ｏ、ＮＨ、又はＳであり、および
ｘは１〜３の整数である）
を有する核（又は核の一部）を有するアミノ官能性モノマーがある。
【００１７】
式（１）の任意選択的不飽和ビニルコモノマーの非限定例には、Ｎ，Ｎ−ジメチル−アミノエチル（メチル）アクリレート；Ｎ，Ｎ−ジメチルアミノプロピル−（メタ）アクリレート；ｔ−ブチルアミノエチル（メチル）アクリレート；Ｎ，Ｎ−ジエチルアミノアクリレート；および、これらのいずれかの任意の割合の任意の組み合わせが挙げられる。
【００１８】
別の部類の好適な任意選択的不飽和ビニルコモノマーは、一般式（２）：
【化２】
0005529936.tif 000003
（式中、Ｒ1は、−Ｈ、−ＣＨ3、−ＣＨ2ＣＨ3、シアノ、又はカルボキシメチルであり、Ｒ2は、炭素数１〜約１２のヒドロカルビル基であり、
Ｒ5は、−Ｏ−、炭素数１〜５のアルキレンオキシド、又はフェノキシオキシドであって、アルキレンオキシドには−ＣＨ2Ｏ−、−ＣＨ2ＣＨ2Ｏ−、又は−ＣＨ2（ＣＨ）ＣＨ3Ｏ−などが挙げられ、
Ｒ6は、−Ｈ、−Ｃ6Ｈ4ＯＨ、又は−ＣＨ3であり、
Ｌは、炭素−炭素結合、Ｏ、ＮＨ又はＳであり、および
ｎは整数であるが、但し、Ｒ5が−Ｏ−のとき、ｎは１〜３の整数である）
を有する核（又は核の一部）を有する。
【００１９】
式（２）の任意選択的不飽和ビニルコモノマーの非限定例には、ヒドロキシエチル（メタ）アクリレート、グリセロールモノ（メタ）アクリレート、４−ヒドロキシブチル（メタ）アクリレート、アクリレート停止ポリ（エチレンオキシド）、メタクリレート停止ポリ（エチレンオキシド）、メトキシポリ（エチレンオキシド）メタクリレート、ブトキシポリ（エチレンオキシド）メタクリレート、アクリレート停止ポリ（エチレングリコール）、メタクリレート停止ポリ（エチレングリコール）、メトキシポリ（エチレングリコール）メタクリレート、ブトキシポリ（エチレングリコール）メタクリレート、および、これらのいずれかの任意の割合の任意の組み合わせが挙げられる。
【００２０】
別の部類の好適な任意選択的不飽和ビニルコモノマーは、アミド官能性であり、一般式（３）：
【化３】
0005529936.tif 000004
（式中、Ｒ1は、−Ｈ、−ＣＨ3、−ＣＨ2ＣＨ3、シアノ、又はカルボキシメチルであり、Ｒ3およびＲ4は、独立に、Ｈ、若しくは炭素数１〜約１２のアルキル基、若しくはアリールアルキル基であるか、又は、一緒に環若しくは複素環部分を形成する）
を有する核（又は核の一部）を有する。
【００２１】
上式の任意選択的不飽和ビニルコモノマーの非限定例の１つには、Ｎ，Ｎ−ジメチルアクリルアミドがある。
【００２２】
前記の３つの部類に入らないが許容し得るコモノマーの範囲に入る他の好適な任意選択的不飽和ビニルコモノマーの非限定例には、（メタ）アクリロニトリル、フルフリル（メタ）アクリレート、テトラヒドロフルフリル（メタ）アクリレート、２−ビニルピリジン、４−ビニルピリジン、Ｎ−ビニルピロリドン、Ｎ−ビニルカプロラクタムアクリルアミド、および、これらのいずれかの任意の割合の任意の組み合わせが挙げられる。
【００２３】
好適な触媒作用開始剤の例には、アクリレートモノマーのフリーラジカル重合に通常好適な開始剤が挙げられる。このような開始剤の例には、熱活性化開始剤および光開始剤が挙げられる。好適な熱活性化開始剤の幾つかの非網羅的な例には、アゾ化合物、ヒドロペルオキシド、過酸化物、および、これらのいずれかの任意の割合の任意の組み合わせが挙げられる。特に有利な幾つかの熱活性化開始剤には、水溶液の形態で、デラウェア州ウィルミントン（Ｗｉｌｍｉｎｇｔｏｎ，  Ｄｅｌａｗａｒｅ）のイー・アイ・デュポン・ドゥ・ヌムール・アンド・カンパニー（Ｅ．Ｉ．ＤｕＰｏｎｔ  ｄｅ  Ｎｅｍｏｕｒｓ  ａｎｄ  Ｃｏｍｐａｎｙ）から入手可能なバゾ（ＶＡＺＯ）（登録商標）５２フリーラジカルアゾ開始剤、および、ペンシルバニア州フィラデルフィア（Ｐｈｉｌａｄｅｌｐｈｉａ，  Ｐｅｎｎｓｙｌｖａｎｉａ））のペンウォルト社（Ｐｅｎｎｗａｌｔ  Ｃｏｒｐｏｒａｔｉｏｎ）（現アトケム・ノース・アメリカ社（Ａｔｏｃｈｅｍ  Ｎｏｒｔｈ  Ａｍｅｒｉｃａ，  Ｉｎｃ．））からルシドール（ＬＵＣＩＤＯＬ）（登録商標）７５フリーラジカル開始剤として市販されている有効成分７５％の過酸化ベンゾイル開始剤が挙げられる。重合開始剤の総濃度は、反応混合物中に存在する様々なモノマーおよびコモノマーの重合を触媒し、カチオン性微小球を形成するのに有効でなければならない。典型的には、重合性開始剤の総濃度は、反応混合物中に含まれる全てのモノマーおよびコモノマー１００重量部当たり、重合開始剤約０．０１重量部の低さから、約２重量部の高さであってもよい。
【００２４】
好適なカチオン性界面活性剤には、様々な第四級窒素官能性化合物が挙げられる。好適なカチオン性界面活性剤の１つには、イリノイ州シカゴ（Ｃｈｉｃａｇｏ，  Ｉｌｌｉｎｏｉｓ）のアクゾ・ノーベル・ケミカルズ社（Ａｋｚｏ  Ｎｏｂｅｌ  Ｃｈｅｍｉｃａｌｓ，  Ｉｎｃ．）からエトクワッド（ＥＴＨＯＱＵＡＤ）（登録商標）Ｃ／２５カチオン性界面活性剤として入手可能なココアルキルメチル−［ポリオキシエチレン（１５）］アンモニウムクロライドがある。別の特に好適なカチオン性界面活性剤には、アクゾ・ノーベル・ケミカルズ社（Ａｋｚｏ  Ｎｏｂｅｌ  Ｃｈｅｍｉｃａｌｓ，  Ｉｎｃ．）からエトクワッド（ＥＴＨＯＱＵＡＤ）（登録商標）１８／２５カチオン性界面活性剤として市販されているオクタデシルメチル−［ポリオキシエチレン（１５）］アンモニウムクロライドがある。有利なこれらの２つの特定のカチオン性界面活性剤の他に、他の好適なカチオン性界面活性剤には、セチルジメチルベンジルアンモニウムクロライド、Ｃ12〜Ｃ18アルキルトリメチルアンモニウムブロマイド、およびＣ12〜Ｃ18アルキルトリメチルアンモニウムクロライドが挙げられる。
【００２５】
一般に、反応混合物中に含まれる全てのカチオン性界面活性剤の総濃度は、カチオン性微小球１００重量部当たり、カチオン性界面活性剤約１０重量部の高さであってもよい。
更に典型的には、反応混合物中の全てのカチオン性界面活性剤の総濃度は、カチオン性微小球１００重量部当たり、カチオン性界面活性剤約５重量部の高さである。特に有利な用途では、反応混合物中の全てのカチオン性界面活性剤の総濃度は、カチオン性微小球１００重量部当たり、カチオン性界面活性剤約１重量部の低さから、約３重量部の高さであってもよい。
【００２６】
ポリマー安定剤を使用する場合、ポリマー安定剤は、反応混合物が反応生成物に変化する時、およびその後、重合した最終液滴を安定化させるのに役立つ。このように、ポリマー安定剤は、カチオン性微小球の安定化および集塊形成の防止に役立つ。更に、ポリマー安定剤を使用すると、さもなければ望ましいと思われる場合がある、反応混合物中の低いカチオン性界面活性剤濃度を可能にする場合がある。重合した液滴の安定化機能を達成し、カチオン性微小球の集塊形成を防止する機能をするいずれかの好適な非イオン性ポリマー安定剤および／又はカチオン性ポリマー安定剤を使用してもよい。典型的には、反応混合物中の全てのポリマー安定剤の総濃度は、カチオン性微小球１００重量部当たり、ポリマー安定剤約０．１重量部の低さから、約３重量部の高さであってもよい。
【００２７】
特に有利な好適なカチオン性ポリマー安定剤の一例には、ローム・テック社（Ｒｏｈｍ  Ｔｅｃｈ，  Ｉｎｃ．）からローハギット（ＲＯＨＡＧＩＴ）（登録商標）ＫＦ７２０カチオン性ポリマー安定剤として市販されている、ＭＯＥＴＡＣとアクリルアミドとの高分子量共重合体がある。他の例示的なポリマー安定剤には、平均分子量が５，０００より大きいポリアクリル酸の塩（アンモニウム塩、ナトリウム塩、リチウム塩、およびカリウム塩など）、カルボキシ変性ポリアクリルアミド、アクリル酸とジメチルアミノエチルメタクリレートとの共重合体など、ポリマー第四級アミン（四級化ポリビニルピロリドン共重合体および四級化アミン置換セルロース材料など）、セルロース系材料およびカルボキシ変性セルロース系材料（デラウェア州ウィルミントン（Ｗｉｌｍｉｎｇｔｏｎ，  Ｄｅｌａｗａｒｅ）のハーキュリーズ社（Ｈｅｒｃｕｌｅｓ，  Ｉｎｃ．）から入手可能なナトロゾル（ＮＡＴＲＯＳＯＬ）（登録商標）ＣＭＣタイプの７Ｌカルボキシメチルセルロースナトリウムなど）、および、ポリビニルアルコールが挙げられる。
【００２８】
溶媒、レオロジー剤、連鎖移動剤、粘着付与剤、および／又は可塑剤、レオロジー調整剤、酸化防止剤、および、これらのいずれかの任意の組み合わせなどの様々な化学物質は、任意選択的調整剤の幾つかの好適な例である。幾つかの種類の調整剤は、更に典型的には、カチオン性微小球の合成前に反応混合物中に組み込まれる。例えば、反応混合物は、カチオン性微小球の形成又はカチオン性微小球の特性を有利に最適化するため、レオロジー剤、連鎖移動剤、溶媒、および、これらのいずれかの任意の組み合わせなど、様々な調整剤のいずれか又は全てを含んでもよい。他の種類の調整剤は、更に典型的には、カチオン性微小球の合成後、例えば、カチオン性微小球を配合してコーティング混合物（即ち、再配置可能な感圧接着剤）を形成する間に組み込まれる。調整剤を使用する場合、どのような調整剤を使用しても、使用されるこのような調整剤の量は、一般に、このような調整剤の既知の使用法に効果的な任意の量であってよい。
【００２９】
カチオン性微小球の形成前に反応混合物中に組み込むのに特に有用な調整剤の一例には、連鎖移動剤がある。１種類以上の連鎖移動剤を任意の組み合わせ又は割合で反応混合物中に含んでもよい。連鎖移動剤は、カチオン性微小球として反応生成物中に形成されるポリマーの分子量を制御するのに有用である。多くのハロゲン含有およびイオウ含有有機化合物は、フリーラジカル重合中、連鎖移動剤として良好に機能する。このような連鎖移動剤の幾つかの非網羅的な例には、四臭化炭素、四塩化炭素、ドデカンチオール、イソオクチルチオグリコレート、ブチルメルカプタン、および第三級ドデシルメルカプタンがあり、ドデカンチオールなどの長鎖メルカプタンが特に有利である。反応混合物中に含まれる連鎖移動剤の総濃度は、一般に、反応混合物中に含まれる全てのモノマーおよびコモノマー１００重量部当たり、約０．１５重量部の高さ、更に望ましくは約０．１２重量部、更により望ましくは約０．０８重量部の高さであってもよい。
【００３０】
任意にコーティング混合物中に含まれる可能性のある調整剤の幾つかの例には、溶媒、粘着付与剤、可塑剤、レオロジー調整剤、酸化防止剤、および、これらのいずれかの任意の割合の任意の組み合わせが挙げられる。例えば、精製されたカチオン性微小球組成物を配合してコーティング混合物（即ち、再配置可能な感圧接着剤）を形成するとき、様々なレオロジー調整剤（増粘剤）を組み込んでもよい。
【００３１】
好適なレオロジー調整剤の幾つかの非網羅的な例には、ペンシルバニア州フィラデルフィア（Ｐｈｉｌａｄｅｌｐｈｉａ，  Ｐｅｎｎｓｙｌｖａｎｉａ）のローム・アンド・ハース社（Ｒｏｈｍ  ＆  Ｈａａｓ  Ｃｏｍｐａｎｙ）から入手可能なアクリゾル（ＡＣＲＹＳＯＬ）（登録商標）ＲＭ−８レオロジー調整剤、およびハーキュリーズ社（Ｈｅｒｃｕｌｅｓ，  Ｉｎｃ．）から入手可能なナトロゾル（ＮＡＴＲＯＳＯＬ）（登録商標）２５０ＨＨＲ水溶性ヒドロキシエチルセルロース製品が挙げられる。幾つかの例示的な粘着付与剤および／又は可塑剤には、ハーキュリーズ社（Ｈｅｒｃｕｌｅｓ，  Ｉｎｃ．）からフォーラル（ＦＯＲＡＬ）（登録商標）およびリーガルレッツ（ＲＥＧＡＬＲＥＺ）（登録商標）の商用名で市販されている水添ロジンエステルが挙げられる。他の幾つかの有用な粘着付与剤には、ｔ−ブチルスチレンをベースにする樹脂が挙げられる。他の有用な可塑剤には、例えば、ジオクチルフタレート、２−エチルヘキシルホスフェート、およびトリクレジルホスフェートなどが挙げられる。有用な酸化防止剤の好適な例の１つには、ロードアイランド州ピースデイル（Ｐｅａｃｅ  Ｄａｌｅ，  Ｒｈｏｄｅ  Ｉｓｌａｎｄ）のテクニカル・インダストリーズ（Ｔｅｃｈｎｉｃａｌ  Ｉｎｄｕｓｔｒｉｅｓ）から入手可能なＴＩ−Ｎｏｘ＃ＷＬ酸化防止剤がある。再配置可能なＰＳＡ中に使用されるいずれかのこのようなレオロジー調整剤、粘着付与剤、可塑剤、および／又は酸化防止剤の量は、このような添加剤の既知の使用法に有効な量である。
【００３２】
実際、再配置可能な感圧接着剤は、図の１０で最もよく示されているように、いずれかの塗工法で基材１２（下塗りされた紙など）に塗布され、再配置可能な接着物品１４（即ち、塗工された基材）を形成する。カチオン性ラテックス接着バインダは、カチオン性微小球を再配置可能な接着物品に固定するのに役立つ。このように、カチオン性ラテックス接着バインダは、カチオン性微小球を再配置可能な接着物品に固定するのに役立つことによって、再配置可能な接着物品を被着面から除去する際、再配置可能な感圧接着剤が被着面から除去可能であると同時に、被着面に残る接着剤残留物の量を最小限にすることを確実にするのに役立つ。
【００３３】
幾つかの好ましい例示的カチオン性ラテックス接着バインダは、２００２年１月１６日に出願され、２００３年９月１８日に米国特許出願公開第２００３０１７５５０３Ａ１号明細書として公開された、「第四級アンモニウム官能基を有する感圧接着剤、物品、及び方法（Ｐｒｅｓｓｕｒｅ  Ｓｅｎｓｉｔｉｖｅ  Ａｄｈｅｓｉｖｅｓ  Ｈａｖｉｎｇ  Ｑｕａｔｅｒｎａｒｙ  Ａｍｍｏｎｉｕｍ  Ｆｕｎｃｔｉｏｎａｌｉｔｙ，  Ａｒｔｉｃｌｅｓ，  ａｎｄ  Ｍｅｔｈｏｄｓ）」と題される米国特許出願第１０／０５２，０３２号明細書に開示されている。米国特許出願第１０／０５２，０３２号明細書は、ミネソタ州セントポール（Ｓｔ．  Ｐａｕｌ，  Ｍｉｎｎｅｓｏｔａ）の３Ｍイノベイティブ・プロダクツ社（３Ｍ  Ｉｎｎｏｖａｔｉｖｅ  Ｐｒｏｄｕｃｔｓ  Ｃｏｍｐａｎｙ）に譲渡されている。米国特許出願第１０／０５２，０３２号明細書に開示されているカチオン性ラテックス接着バインダが好ましいが、本発明の趣旨および範囲から逸脱することなく、他のカチオン性ラテックス接着バインダを使用してもよい。
【００３４】
カチオン性ラテックス接着バインダは、カチオン性微小球を再配置可能な接着物品に固定するのに役立つと同時に、また、再配置可能な接着物品を被着面から除去する際、再配置可能な感圧接着剤が被着面から除去可能であると同時に被着面に残る接着剤残留物の量を最小限にすることを確実にするのにも役立つ有効な濃度でコーティング混合物中に含まれる。一般に、コーティング混合物中のカチオン性ラテックス接着バインダの総濃度は、カチオン性微小球１００重量部当たり、カチオン性ラテックス接着バインダ約５０重量部の高さであってもよい。更に典型的には、コーティング混合物中のカチオン性ラテックス接着バインダの総濃度は、カチオン性微小球１００重量部当たり、カチオン性ラテックス接着バインダ約１０重量部の高さである。特に有利な用途では、コーティング混合物中のカチオン性ラテックス接着バインダの総濃度は、カチオン性微小球１００重量部当たり、カチオン性ラテックス接着バインダ約１重量部の低さから、約４重量部の高さであってもよい。
【００３５】
再配置可能な感圧接着剤の調製は、まず、カチオン性微小球の合成を必要とする。その後、反応生成物をろ過した後、精製されたカチオン性微小球組成物中に存在する合成されたカチオン性微小球は、再配置可能な感圧接着剤を形成するため、他に所望されるいずれかの構成成分と配合されてもよい。再配置可能な感圧接着剤を被着面に当てて配置する時、再配置可能な感圧接着剤に圧力を加えると、カチオン性微小球のエラストマーの性質により、再配置可能な感圧接着剤のカチオン性微小球と被着面との接触が向上する傾向があるため、再配置可能な感圧接着剤は、「感圧性」と特徴付けられる。
【００３６】
カチオン性微小球は、下記に更に完全に詳述する一段階プロセスで合成してもよい。重合反応は、モノマーとコモノマーの水性反応混合物中に存在する個々のポリマー相内で進行する。一段階プロセスでは、Ｃ4〜Ｃ14アルキル（メタ）アクリレートモノマー、カチオン性不飽和ビニルコモノマー、および、いずれかの任意選択的不飽和ビニルコモノマーは両方とも、重合開始時に水性反応混合物中に一緒に存在してもよい。本明細書の他の場所に詳述するように、反応混合物の他の構成成分（重合開始剤、カチオン性界面活性剤、いずれかの任意選択的安定剤、およびいずれかの任意選択的調整剤など）を反応混合物中に組み込んでもよい。
【００３７】
合成中の反応温度プロファイルなどの具体的な反応条件は、使用されるモノマー、コモノマー、および触媒作用開始剤の特定の種類に依存する。それにもかかわらず、一般に、約１マイクロメートルの低さから約３００マイクロメートルの高さ、更に望ましくは、約２０マイクロメートルの低さから約１５００マイクロメートルの高さの平均モノマー液滴サイズを有するように、反応混合物を予め分散させることが望ましい。平均モノマー液滴サイズは、反応混合物の攪拌が高速化し長時間になるにつれ、減少する傾向がある。
【００３８】
反応混合物中に溶解している酸素はモノマーの重合を抑制する場合があるため、重合中、反応混合物中の酸素の存在を最小限にするのが望ましいことが多い。従って、重合反応前および重合反応中、反応混合物から溶解している酸素を追い出すことが望ましい。不活性ガスを反応容器中に、又は反応混合物を通るように通気させることは、有効な脱酸素化法であるが、本発明の実施時に、使用されるモノマーおよびコモノマーの重合と適合性のある他の脱酸素化法を使用してもよい。典型的には、反応混合物の脱酸素化に窒素を使用するが、ＶＩＩＩＡ族（ＣＡＳ版）の不活性ガスのどれも脱酸素化に好適である。
【００３９】
モノマー重合を開始するため、反応混合物中に十分な数のフリーラジカルが存在しなければならない。このようなフリーラジカルは、当該技術分野で周知の幾つかの技術によってポリマー開始剤から得られてもよい。例えば、反応混合物に熱を加えてフリーラジカルを発生させ、モノマーの重合を開始させてもよい。別の例として、反応混合物に放射線を当ててフリーラジカルを発生させ、モノマーの重合を開始させてもよい。反応混合物を単に加熱することは比較的容易であるため、熱を加えて触媒作用開始剤を熱分解し、十分な数のフリーラジカルを発生させることが、一般に重合反応の開始の目的に好ましい。反応混合物が加熱される温度は、使用される特定の触媒作用開始剤に応じて非常に様々である。バゾ（ＶＡＺＯ）（登録商標）５２重合開始剤などの多くの開始剤では、十分なフリーラジカル発生を開始するためには、約５０℃の温度に加熱すれば十分である。
【００４０】
一段階重合反応の手法の１つは、Ｃ4〜Ｃ14アルキル（メタ）アクリレートモノマーを触媒作用開始剤と合わせて第１の混合物にし、これを均一且つ均質に混合し、保持することを必要とする。同様に、カチオン性不飽和ビニルコモノマー、脱イオン水、およびカチオン性界面活性剤を合わせて第２の混合物にし、これを均一且つ均質に混合し、保持する。
【００４１】
カチオン性不飽和ビニルコモノマーの他に、いずれかの任意選択的不飽和ビニルコモノマーを更に含み、第１の混合物又は第２の混合物中に均一にブレンドしてもよい。また、いずれかの任意選択的ポリマー安定剤、および、重合反応又はカチオン性微小球に所望の効果を有するいずれかの任意選択的調整剤（レオロジー剤、連鎖移動剤、および溶媒など、並びに、これらのいずれかの任意の組み合わせなど）を更に含み、特定の調整剤に対して、適宜、第１の混合物又は第２の混合物のどちらかに均一に混合してもよい。
【００４２】
第１の混合物および第２の混合物を合わせて、反応混合物を形成する。攪拌および適切なパージ（窒素パージなど）は、重合反応中ずっと維持され、反応混合物の形成と共に開始する。触媒作用開始剤によるフリーラジカル発生は、例えば、反応混合物を加熱することによって開始する。反応混合物の温度プロファイルは、様々なモノマーおよびコモノマーの重合を助けるように所定の時間、維持される。一例として、フリーラジカルが十分発生し、重合が開始した後、反応混合物を約７５℃の温度に約４時間保持すると、一般にモノマーとコモノマーが少なくとも十分な量、重合する。重合が満足のいく程度まで進行した後、結果として得られる反応生成物を冷却する（例えば、室温に）。
【００４３】
重合後、反応生成物は、室温で、カチオン性微小球の安定な多相水性懸濁液として存在する。反応生成物は、反応生成物の総重量を基準にして、約１０重量％の低さから、約７０重量％の高さの不揮発性固形分を有してもよい。カチオン性微小球の多相水性懸濁液を含有する反応生成物は、典型的には、カチオン性微小球の集塊形成および凝集に対してかなり安定であり、従って、重合後すぐに接着剤として寛容に使用され得る。反応生成物はそのままで好適であるため、反応生成物は本明細書で中間接着剤組成物として特徴付けられる。
【００４４】
しかし、好ましくは、カチオン性ポリマーエラストマー微小球を、カチオン性微小球を接着剤コーティング中に使用する利点を向上させる他の試剤と後で配合する前に、典型的には、非常に少量存在する球状物質を除去するため、反応生成物をろ過する。ろ過によって反応生成物から除去されるあらゆる球状物質は、精製されたカチオン性微小球組成物に、より均一な稠度を付与するように、約３００ミクロン以上の公称直径を有する球状物質だけを含んでもよく、しかし、更に典型的には、約２００ミクロン以上の公称直径を有する球状物質を含む。
【００４５】
精製されたカチオン性微小球組成物は、典型的には、カチオン性微小球の合成中に使用される流動性媒体の幾らかの残留量を含有する。この残留する流動性媒体の少なくとも幾らかは、典型的には、再配置可能な感圧接着剤中に残り、再配置可能な感圧接着剤の基材への流体塗布を助けるのに有効である。精製されたカチオン性微小球組成物は、再配置可能な感圧接着剤を形成するため、残留する流動性媒体を補う他の試剤と配合されてもよく、典型的には配合される。例えば、精製されたカチオン性微小球組成物は、塗工された基材にカチオン性微小球をしっかりと固定するのに役立つカチオン性ラテックス接着バインダと合わせられてもよい。更に、再配置可能なＰＳＡを増粘し、再配置可能なＰＳＡの塗工性を向上させる様々な調整剤（レオロジー剤など）を、精製されたカチオン性微小球組成物と合わせてもよい。また、再配置可能なＰＳＡの塗工性を向上させる他の調整剤（溶媒など）、および、再配置可能なＰＳＡを化学的に安定化させるのに役立つ酸化防止剤を、精製されたカチオン性微小球組成物と合わせてもよい。
【００４６】
他の調整剤（粘着付与剤および／又は可塑剤など）を再配置可能なＰＳＡ中に含むことにより、再配置可能なＰＳＡの他の特性を変化させてもよい。レオロジー調整剤、接着バインダ、粘着付与剤、および可塑剤の他に、他の調整剤又は補助剤（着色剤）およびフィラーなど、並びに、再配置可能なＰＳＡ中に使用されることがある他の様々なポリマー添加剤を本発明の再配置可能なＰＳＡ中に含んでもよい。いずれかのこのような追加の添加剤又は補助剤が、特定の追加の添加剤および／又は補助剤の既知の使用法に有効な量で再配置可能なＰＳＡ中に含まれてもよい。
【００４７】
精製されたカチオン性微小球組成物を配合した後に、再配置可能なＰＳＡをいずれかの所望の基材（支持体材料又は他の基材など）に塗工し、再配置可能な感圧接着剤コーティングを含む再配置可能な接着物品を形成してもよい。再配置可能なＰＳＡを基材に塗布し、再配置可能な感圧接着剤コーティングを作り出すことは、スロットダイコーティング法などの慣用的な接着剤塗工方法を使用して達成されてもよい。典型的には、再配置可能な感圧接着剤コーティングは、乾燥時に、塗布された再配置可能なＰＳＡコーティング一平方フィート当たり約０．２グラム（一平方メートル当たり２．１グラム）の低さから、塗布された再配置可能なＰＳＡコーティング一平方フィート当たり約２グラム（一平方メートル当たり２１．５グラム）の高さの乾燥塗工量を示してもよい。
【００４８】
再配置可能な接着物品用の基材として使用される支持体材料は、テープ支持体又は再配置可能なメモ用紙の形成に慣用的に使用されるいずれかの材料であってもよく、又は、他の様々な典型的可撓性材料であってもよい。例えば、支持体材料は、下塗りされたボンド紙若しくは下塗りされたコピー用紙などのいずれかの紙、又は、いずれかの下塗りされた紙ベースの材料であってもよい。一般に、再配置可能な接着物品を形成するのに使用される支持体材料又は他の基材は、約１５マイクロメートルの薄さから、約１５５マイクロメートルの厚さであってもよいが、これらの値の範囲外の厚さを有する支持体材料又は他の基材を寛容に使用してもよい。
【００４９】
好適な支持体材料の他の例には、織布および不織布、金属、金属化ポリマーフィルム、およびセラミック材料が挙げられる。織布の幾つかの例には、木綿、ガラス、セラミック材料、および様々なプラスチック（ナイロンおよびレーヨンなど）などの合成又は天然材料の糸から形成される布帛が挙げられる。不織布の幾つかの例には、織布の形成に関して本明細書に記載される繊維のいずれかなどの、様々な天然又は合成繊維のエアレイドウェブが挙げられる。
【００５０】
好適な支持体材料の幾つかの追加の非網羅的な例には、ポリプロピレン、ポリエチレン、ポリ塩化ビニル、ポリエステル、ポリアミド、酢酸セルロース、およびエチルセルロースなどの様々な熱可塑性材料から製造される支持体材料が挙げられる。例示的なポリエステル支持体材料の１つには、ミネソタ州セントポール（Ｓｔ．  Ｐａｕｌ，  Ｍｉｎｎｅｓｏｔａ）３Ｍ社（３Ｍ  Ｃｏｍｐａｎｙ）から入手可能なスコッチ（ＳＣＯＴＣＨ）（登録商標）フィルム番号８０５０などのポリエチレンテレフタレート支持体がある。好適なポリアミド支持体材料の１つには、Ｅ．Ｉ．デュポン・ドゥ・ヌムール・アンド・カンパニー（Ｅ．Ｉ．ＤｕＰｏｎｔ  ｄｅ  Ｎｅｍｏｕｒｓ  ａｎｄ  Ｃｏｍｐａｎｙ）から入手可能なカプトン（ＫＡＰＴＯＮ）（登録商標）ポリイミドフィルムが挙げられる。
【００５１】
これらの例示的な熱可塑性材料の他に、他の好適な支持体材料の例には、これらの熱可塑性材料で塗工又はラミネートされている紙又は類似の基材が挙げられる。これらの熱可塑性材料から形成されたフィルム、および、これらの熱可塑性材料で塗工されている紙又は類似の材料は、剥離性を改善するためにシリコーン処理されるか、又はその他処理されることが多い。支持体材料の処理された側からの剥離性を改善するため、支持体材料のいずれかの側を寛容にシリコーン処理してもよく、又は、低接着性背面処理剤コーティング（ｂａｃｋｓｉｚｅ  ｃｏａｔｉｎｇ）（「剥離剤コーティング」としても知られる）に関連する方式で処理してもよい。
【００５２】
低接着性背面処理剤コーティングは、再配置可能なＰＳＡの接着剤ストライプを備える隣接する再配置可能な接着物品（再配置可能な接着シート又は再配置可能な接着メモなど）が互いに付着することを防止するのに役立つ。この特徴は、第１の再配置可能な接着物品と第２の再配置可能な接着物品が、再配置可能な接着物品のパッド又は積み重ねの一部として含まれている場合、第１の再配置可能な接着物品を第２の再配置可能な接着物品の上から取り，分離することを可能にするのに望ましい。
【００５３】
低接着性背面処理剤コーティングを使用しなければ、第１の再配置可能な接着物品上の再配置可能なＰＳＡの接着剤ストライプは、第２の再配置可能な接着物品に強力に接着し、積み重ねから第１の再配置可能な接着物品だけを取ろうと試みるとき、第２の再配置可能な接着物品と、第２の再配置可能な接着物品の下にある次の再配置可能な接着物品までも、パッド又は積み重ねから取れてしまう場合がある。再配置可能なＰＳＡの優れた接着性にもかかわらず、第１の再配置可能な接着物品を第２の再配置可能な接着物品から容易に分離できるように、第１の再配置可能な接着物品の接着剤ストライプに面する第２の再配置可能な接着物品の部分に低接着性背面処理剤コーティングを塗布してもよい。同様に、第２の再配置可能な接着物品を第３の再配置可能な接着物品から容易に分離できるように、第２の再配置可能な接着物品の接着剤ストライプに面する第３の再配置可能な接着物品の部分に低接着性背面処理剤コーティングを塗布してもよい。第１および第２の再配置可能な接着物品の下にあるパッド又は積み重ね中に存在する他の再配置可能な接着物品でも、上にある再配置可能な接着物品を、パッド又は積み重ねの中の次の再配置可能な接着物品から容易に分離できるように、このように低接着性背面処理剤コーティングを使用し続けてもよい。
【００５４】
剥離性を改善するための例示的なコーティングの１つは、米国特許第５，０３２，４６０号明細書に記載されている。剥離性を改善するための低接着性背面処理剤コーティングは、典型的には、塗工紙又は他の塗工された基材一平方フィート当たり約０．０５グラム（一平方メートル当たり０．５４グラム）の低さから、塗工紙又は他の塗工された基材一平方フィート当たり約０．１グラム（一平方メートル当たり１．１グラム）の高さの低接着性背面処理剤の乾燥重量の塗布を達成するように塗布される。
【００５５】
再配置可能な感圧接着剤を使用する幾つかの例示的な用途には、再配置可能なメモおよび紙製品、再配置可能なテープおよびテープフラッグ製品、再配置可能なイーゼルシート、商業用グラフィックス、壁紙、および再配置可能なスティック糊接着剤などが挙げられる。図に示されるように、再配置可能なＰＳＡ１０の再配置可能な性質によって、再配置可能な接着物品１４を第１の被着面１６に接着配置し、その後、再配置可能な接着物品１４を第２の被着面１８上などの異なる被着面に再配置することができる。再配置可能なＰＳＡは接着性が優れているため、記載される再配置可能な用途の他に、再配置可能なＰＳＡの他の用途には、再配置が不可能な（永久）タイプの工業、商業、および住宅用の用途が挙げられる。カチオン性微小球を組み込む再配置可能な感圧接着剤は、抗菌又は抗微生物医療用接着剤として有用な場合もある。このように、再配置可能なＰＳＡの他の用途には、医療用接着製品を挙げてもよい。
【００５６】
カチオン性微小球を含有する再配置可能な感圧接着剤で塗工された物品は、様々な粗面、テクスチャ構造を有する表面、および、接着し難い特性を示す他の表面に、これらの表面から尚早に脱離することなく強力に接着する。更に、再配置可能なＰＳＡ中に含まれるカチオン性微小球は、カチオン電荷を有する。特定の理論に拘泥されないが、再配置可能なＰＳＡ中に含まれるカチオン性微小球のカチオン電荷は、個々のカチオン性微小球の一部であり、それに永久に結合していると考えられる。カチオン性微小球がカチオン電荷を有するようにするカチオン性微小球の化学的構成成分は、それぞれどのカチオン性微小球内でも永久に且つ化学的に結合しているカチオン性微小球の構造的部分である。従って、カチオン性微小球は、カチオン電荷の損失を受けにくいと考えられる。
【００５７】
このように、カチオン性微小球は、全体的に負（陰）電荷を有するどの被着面とも静電気的な接着相互作用をする。この静電気的な接着相互作用によって、カチオン性微小球を組み込む再配置可能なＰＳＡは、全体的に負電荷を有する被着面に対して向上した接着を示すことができる。本発明の再配置可能なＰＳＡ中に他のカチオン性構成成分を組み込むと、このような被着面に対する再配置可能なＰＳＡの接着が更に改善される。
【００５８】
本発明の再配置可能な感圧接着剤は、粗面、テクスチャ構造を有する表面、および、荷電表面など、より接着し難い特性を有する被着面に取り付ける際、現存の再配置可能な感圧接着剤と比較して向上した接着を示す。更に、本発明の再配置可能な感圧接着剤は、向上した接着を示すと同時に、再配置可能な感圧接着剤を備える再配置可能な接着物品を除去する際、被着面に残る接着剤残留物を最小限にする。例えば、図を参照すると、再配置可能な感圧接着剤１０を備える再配置可能な接着物品１４を、第１の被着面１６から第２の被着面２０に再配置するとき、このような再配置は、典型的には、第１の被着面１６に再配置可能な感圧接着剤１０の目に見える（ヒトの肉眼で見える）残留物を残すことなく行われる。更に望ましくは、再配置可能な感圧接着剤を備える再配置可能な接着物品を、第１の被着面から第２の被着面に再配置するとき、このような再配置は、第１の被着面に再配置可能な感圧接着剤の残留物を全く残すことなく又は本質的に残すことなく行われる。
【００５９】
特性分析および特性決定手順
粒度の決定
別途記載されない限り、カチオン性微小球に関して本明細書に示される全ての粒度決定は、ホリバ（Ｈｏｒｉｂａ）型番ＬＡ−９１０レーザー散乱式粒度分布測定装置を使用し、粒度を決定するため該測定装置と共に提供される使用説明書に従って行った。ホリバ（Ｈｏｒｉｂａ）ＬＡ−９１０粒度分布測定装置は、本社が日本・京都にある株式会社堀場製作所（Ｈｏｒｉｂａ  Ｉｎｓｔｒｕｍｅｎｔｓ，  Ｉｎｃ．）から市販されている。
【００６０】
低エネルギー表面に対する接着の特性決定
この試験は、異なる再配置可能な接着物品、即ち、再配置可能な感圧接着剤の乾燥コーティングを含む下塗りされたメモ用紙が、プラスチック低エネルギー表面に接着した状態を維持する能力を決定する。この試験では、特定の再配置可能な感圧接着剤の乾燥コーティングを備える様々な基材のサンプルを被着面、特に、プラスチック低エネルギー表面に接着させる。この手順に使用されるプラスチック低エネルギー表面は、コンピュータモニター用のモデルＰＦ４５０ＸＬプライバシーフィルタである。モデルＰＦ４５０ＸＬプライバシーフィルタは、３Ｍ社（３Ｍ  Ｃｏｍｐａｎｙ）から入手可能である。
【００６１】
再配置可能なＰＳＡコーティングを有する類似のサイズの接着物品をモデルＰＦ４５０ＸＬプライバシーフィルタに接着させる。試験される再配置可能なＰＳＡコーティングが塗布されている接着物品の塗工領域は、ほぼ同じ表面積を有する。接着物品は、類似の貼付圧力を使用してモデルＰＦ４５０ＸＬプライバシーフィルタ上に配置される。接着物品をモデルＰＦ４５０ＸＬプライバシーフィルタ上に配置した後、脱離が起こる場合、脱離する前に、異なる接着物品がどれくらい長くプライバシーフィルタに接着した状態を維持するかについて観察を行う。
【００６２】
静止角度試験
静止角度試験は、異なる再配置可能な接着物品、即ち、再配置可能な感圧接着剤の乾燥コーティングを含む下塗りされたメモ用紙が、一定の荷重で特定の剥離角度の除去圧力を受けながら標準試験パネルに接着した状態を維持する能力を測定する。本質的に、この静止角度試験は、異なる再配置可能なＰＳＡコーティングを有する再配置可能な接着物品の脱離抵抗を測定するための定量的手順である。
【００６３】
この静止角度試験では、異なる再配置可能な接着物品（即ち、再配置可能な接着メモ用紙）は、全て同じサイズ、即ち、幅約３３ｍｍ、長さ約７６ｍｍである。各再配置可能な接着メモ用紙サンプルは、幅約１８ｍｍ、長さ約３３ｍｍの接着剤ストライプ（再配置可能なＰＳＡのコーティング）を備え、各接着剤ストライプの長さ寸法は、各再配置可能な接着メモ用紙サンプルの短い寸法に沿って、各再配置可能な接着メモ用紙サンプルの上に配置される。特定の接着メモ用紙サンプルの接着剤ストライプは、評価される特定の各再配置可能なＰＳＡの乾燥コーティングである。
【００６４】
この静止角度試験に使用される試験パネルは、塗装面を有するスチールパネルである。
この手順に従って評価される各再配置可能なメモ用紙サンプルをスチールパネルの塗装面に貼付するが、接着剤ストライプの長い寸法は水平方向を向き、再配置可能な接着メモ用紙サンプルの上に位置している。特定の再配置可能な接着メモ用紙サンプルは、スチールパネルの塗装面に貼付された後、一平方インチ当たり約１．５ポンド（水銀柱７７．６ミリメートル）の貼付圧力で貼付ローラを２回通過させて塗装面に感圧接着される。
【００６５】
接着剤ストライプを含む再配置可能な接着メモ用紙サンプル全体を、地面にほぼ垂直な鉛直方向を向いているホルダフレームに入れる。スチールパネルの塗装面は、垂直な向きのホルダフレームに対して３０°下向きの角度に保持される。ホルダフレームの下端の近位にある再配置可能な接着メモ用紙サンプルの下端に、１００グラムの荷重を加える。タイマーは、１００グラムの荷重が加わると始動し、再配置可能な接着メモ用紙がスチールパネルから脱離する前に、再配置可能な接着メモ用紙サンプルがどれくらい長くスチールパネルの塗装面に取り付けられた状態を維持するかを測定する。この静止角度試験は、通常は、破壊が起こるまで、即ち、再配置可能な接着メモ用紙がスチールパネルから実際に脱離するまで実施される。脱離が起こるまでの時間を秒で測定してもよい。
【実施例】
【００６６】
本発明を以下の実施例で更に詳細に説明するが、それらは単に例証を意図したものであり、当業者には本発明の範囲に入る多数の変更および変形が明らかである。
【００６７】
実施例１
この実施例は、カチオン性微小球の合成、合成されたカチオン性微小球を再配置可能な感圧接着剤中に配合すること、および、再配置可能な感圧接着剤のコーティングを基材に塗布して再配置可能な接着物品を形成することを実証する。この実施例では、イソオクチルアクリレートをＣ4〜Ｃ14アルキル（メタ）アクリレートモノマーとして使用し、ＭＯＥＴＡＣをカチオン性コモノマーとして使用した。この実施例のカチオン性微小球の製造には、カチオン性不飽和ビニルコモノマー以外、不飽和ビニルコモノマーを使用しなかった。まず、イソオクチルアクリレート３４３グラム、バゾ（ＶＡＺＯ）（登録商標）５２重合開始剤０．３５グラム、およびルシドール（ＬＵＣＩＤＯＬ）（登録商標）７５重合開始剤０．５３グラムを１，０００ミリリットルのポリエチレンビーカー中で合わせて、均一に混合し、第１の混合物を形成した。次いで、温度計と機械的攪拌装置を嵌めた２リットルのガラス製反応フラスコ中で第２の混合物を形成した。ガラス製反応フラスコは、反応フラスコが閉鎖時に窒素ガスブランケット下に維持され得るように、窒素送入管も備えた。
【００６８】
第２の混合物は、脱イオン水３５４グラム、エトクワッド（ＥＴＨＯＱＵＡＤ）（登録商標）１８／２５カチオン性界面活性剤の１２％水溶液９０グラム、およびＭＯＥＴＡＣ（アルドリッチ・ケミカル社（Ａｌｄｒｉｃｈ  Ｃｈｅｍｉｃａｌ  Ｃｏｍｐａｎｙ）から入手した固体７５重量％の溶液として）２４グラムを含み、これらはガラス製反応フラスコ中で合わせられ、均一に混合された。エトクワッド（ＥＴＨＯＱＵＡＤ）（登録商標）１８／２５カチオン性界面活性剤の水溶液は、カチオン性界面活性剤の水溶液の総重量を基準にして、エトクワッド（ＥＴＨＯＱＵＡＤ）（登録商標）１８／２５カチオン性界面活性剤１２重量％、および水８８重量％を含んだ。
【００６９】
ポリエチレンビーカーの第１の混合物を、２リットルのガラス製反応フラスコ中の第２の混合物に加え、反応混合物を形成した。毎分４００回転（ＲＰＭ）で運転する機械的攪拌装置を使用し、反応フラスコ中の反応混合物を窒素ブランケット下で５分間攪拌した。
５分間混合した後、反応混合物を５０℃に加熱し、反応混合物が７５℃に発熱するまで、この５０℃の温度で約３０分間保持した。次いで、反応混合物を更に４時間７５℃で保持した。重合反応中ずっと、４００ＲＰＭで攪拌し、且つ窒素ブランケットを維持し続けた。
【００７０】
７５℃で４時間保持し終えると、その結果得られた反応生成物を反応フラスコ中で室温に冷却した。次いで、反応生成物をチーズクロスでろ過し、約４５重量％の固体を含有する多相懸濁液を得た。この多相懸濁液の固形分は、たとえ全部でなくても、大部分、本発明のカチオン性微小球からなっていた。この文献の「特性分析および特性決定手順」の項の「粒度決定」手順に従って、固体４５％の懸濁液の粒度分析を行った。カチオン性微小球の平均粒度は、約７３ミクロンであると決定された。
【００７１】
次いで、カチオン性微小球を配合し、本発明による再配置可能な感圧接着剤を形成した。まず、オーバーヘッドエアミキサ（ｏｖｅｒｈｅａｄ  ａｉｒ  ｍｉｘｅｒ）を使用して攪拌しながら、固体４５重量％の懸濁液２００グラムを８オンスの広口瓶に入れた。次いで、広口瓶の内容物を連続的に攪拌しながら、米国特許出願第１０／０５２，０３２号明細書に開示されるカチオン性ラテックス接着バインダの２５％水溶液１３グラムを、ＴＩ−Ｎｏｘ＃ＷＬ酸化防止剤の１０重量％水溶液０．５グラム、およびアクリゾル（ＡＣＲＹＳＯＬ）（登録商標）ＲＭ８レオロジー調整剤１．８グラムと共に広口瓶に入れた。
【００７２】
カチオン性ラテックス接着バインダの２５％水溶液は、２５％水溶液の総重量を基準にしてカチオン性ラテックス接着バインダ２５重量％と、水７５重量％を含んだ。ＴＩ−Ｎｏｘ＃ＷＬ酸化防止剤の１０重量％水溶液は、１０重量％水溶液の総重量を基準にしてＴＩ−Ｎｏｘ＃ＷＬ酸化防止剤１０重量％と、水９０重量％を含んだ。
【００７３】
幅１５．２センチメートルの下塗りされたボンド紙のロールの第１の面を、米国特許第５，０３２，４６０号明細書に記載の低接着性背面処理剤で予め塗工した。カチオン性微小球を含有する配合された再配置可能な感圧接着剤を、下塗りされたボンド紙のロールの第２の面に塗工し、再配置可能な感圧接着剤の接着剤ストライプを含む再配置可能な接着メモ用紙を得た。接着剤ストライプは、乾燥後、接着剤ストライプ一平方フィート当たり再配置可能な感圧接着剤約０．７５グラム（一平方メートル当たり８．１グラム）の塗工量を有した。再配置可能な接着メモ用紙を後で２５．４センチメートル×１５．２センチメートルの再配置可能な接着メモ用紙のパッドに変え、その後、試験するため異なるサイズに切断した。
【００７４】
実施例２
この実施例は、カチオン性微小球の合成、合成されたカチオン性微小球を再配置可能な感圧接着剤中に配合すること、および再配置可能な感圧接着剤のコーティングを基材に塗布して再配置可能な接着物品を形成することを実証する。この実施例では、イソオクチルアクリレートをＣ4〜Ｃ14アルキル（メタ）アクリレートモノマーとして使用し、ＭＯＥＴＡＣをカチオン性不飽和ビニルコモノマーとして使用し、Ｎ−ビニルピロリドンを任意選択的不飽和ビニルコモノマーとして使用した。
【００７５】
まず、イソオクチルアクリレート３２８グラム、Ｎ−ビニルピロリドン９グラム、バゾ（ＶＡＺＯ）（登録商標）５２重合開始剤０．３６グラム、ルシドール（ＬＵＣＩＤＯＬ）（登録商標）７５重合開始剤０．５４グラム、および第三級ドデシルメルカプタンの１％溶液７．２グラムを１，０００ミリリットルのポリエチレンビーカー中で合わせて、均一に混合し、第１の混合物を形成した。第三級ドデシルメルカプタンの１％溶液は、１％溶液の総重量を基準にして第三級ドデシルメルカプタン１重量％とイソオクチルアクリレート９９重量％を含んだ。第三級ドデシルメルカプタンは、その後のモノマー／コモノマー重合中、連鎖移動剤の役割をした。
【００７６】
次いで、温度計と機械的攪拌装置を嵌めた２リットルのガラス製反応フラスコ中で第２の混合物を形成した。ガラス製反応フラスコは、反応フラスコが閉鎖時に窒素ガスブランケット下に維持され得るように、窒素送入管も備えた。
【００７７】
第２の混合物は、脱イオン水３６０グラム、エトクワッド（ＥＴＨＯＱＵＡＤ）（登録商標）１８／２５カチオン性界面活性剤の１２％水溶液９０グラム、およびＭＯＥＴＡＣ（アルドリッチ・ケミカル社（Ａｌｄｒｉｃｈ  Ｃｈｅｍｉｃａｌ  Ｃｏｍｐａｎｙ）から入手した固体７５重量％の溶液として）２１．６グラムを含み、これらはガラス製反応フラスコ中で合わせられ、均一に混合された。エトクワッド（ＥＴＨＯＱＵＡＤ）（登録商標）１８／２５カチオン性界面活性剤の水溶液は、カチオン性界面活性剤の水溶液の総重量を基準にして、エトクワッド（ＥＴＨＯＱＵＡＤ）（登録商標）１８／２５カチオン性界面活性剤１２重量％、および水８８重量％を含んだ。
【００７８】
ポリエチレンビーカーの第１の混合物を、２リットルのガラス製反応フラスコ中の第２の混合物に加え、反応混合物を形成した。毎分４００回転（ＲＰＭ）で運転する機械的攪拌装置を使用し、反応フラスコ中の反応混合物を窒素ブランケット下で５分間攪拌した。
５分間混合した後、反応混合物を５０℃に加熱し、反応混合物が７６℃に発熱するまで、この５０℃の温度で約３０分間保持した。次いで、反応混合物を更に４時間７５℃で保持した。重合反応中ずっと、４００ＲＰＭで攪拌し、且つ窒素ブランケットを維持し続けた。
【００７９】
７５℃で４時間保持し終えると、その結果得られた反応生成物を反応フラスコ中で室温に冷却した。次いで、反応生成物をチーズクロスでろ過して、非常に少量の球状物質を除去し、約４５重量％の固体を含有する多相懸濁液を得た。この多相懸濁液の固形分は、たとえ全部でなくても、大部分、本発明のカチオン性微小球からなっていた。この文献の「特性分析および特性決定手順」の項の「粒度決定」手順に従って、固体４５％の懸濁液の粒度分析を行った。カチオン性微小球の平均粒度は、約３９ミクロンであると決定された。
【００８０】
次いで、カチオン性微小球を配合し、本発明による再配置可能な感圧接着剤を形成した。まず、オーバーヘッドエアミキサ（ｏｖｅｒｈｅａｄ  ａｉｒ  ｍｉｘｅｒ）を使用して攪拌しながら、固体４５％の懸濁液２００グラムを８オンスの広口瓶に入れた。次いで、広口瓶の内容物を連続的に攪拌しながら、カチオン性ラテックス接着バインダの２５％水溶液（実施例１に記載）８グラムを、ＴＩ−Ｎｏｘ＃ＷＬ酸化防止剤の１０重量％水溶液（実施例１に記載）０．５グラム、およびナトロゾル（ＮＡＴＲＯＳＯＬ）（登録商標）２５０ＨＨＲレオロジー調整剤０．２５グラムと共に広口瓶に入れた。
【００８１】
実施例１に記載のように、カチオン性微小球を含有する配合された再配置可能な感圧接着剤を、下塗りされたボンド紙（実施例１に記載のように低接着性背面処理剤で塗工されている）のロールに塗工し、再配置可能な感圧接着剤の接着剤ストライプを含む再配置可能な接着メモ用紙を得た。接着剤ストライプは、乾燥後、接着剤ストライプ一平方フィート当たり再配置可能な感圧接着剤約０．７５グラム（一平方メートル当たり８．１グラム）の塗工量を有した。再配置可能な接着メモ用紙を後で２５．４センチメートル×１５．２センチメートルの再配置可能な接着メモ用紙のパッドに変え、その後、試験するため異なるサイズに切断した。
【００８２】
実施例１および２の再配置可能な接着メモ用紙の試験
実施例１および２で製造された本発明の再配置可能な感圧接着剤で塗工された再配置可能な接着メモ用紙の幾つかと、商業的に使用されている再配置可能なＰＳＡで塗工されたメモ用紙サンプルについて、低エネルギー表面に対する接着試験を行った。試験は、この文献の「特性分析および特性決定手順」の項の「静止角度試験」手順からなる。
【００８３】
実施例１および２で調製され、実施例１および２に詳述される下塗りされたメモ用紙に塗布された再配置可能な感圧接着剤の乾燥塗工量を、下記の表１に詳述する。再配置可能な接着メモ用紙、および、試験される再配置可能な接着メモ用紙用の接着剤ストライプの寸法は、「静止角度試験」手順に記載されている。
【００８４】
比較例（表１参照）の再配置可能な接着メモ用紙は、３Ｍ社（３Ｍ  Ｃｏｍｐａｎｙ）から入手可能なハイランド（ＨＩＧＨＬＡＮＤ）（登録商標）再配置可能な接着メモ用紙を調製するのに使用される再配置可能な感圧接着剤を、下塗りされたメモ用紙（即ち、下塗りされたボンド紙）に塗工することによって調製された。実施例１および２の再配置可能な接着メモ用紙を形成するために接着剤ストライプを塗布したのと同様に、比較例の再配置可能な接着メモ用紙の接着剤ストライプを塗布し、比較例の下塗りされたメモ用紙は、実施例１および２に記載されるように低接着性背面処理剤を備えた。比較例の再配置可能な接着メモ用紙、および、再配置可能な接着メモ用紙用の接着剤ストライプの寸法は、実施例１および２の再配置可能な接着メモ用紙、および、再配置可能な接着メモ用紙用の接着剤ストライプの寸法と同じであった。
【００８５】
実施例１および２、並びに比較例の再配置可能な接着メモ用紙は、それぞれ、「静止角度試験」手順を経た。実施例１、実施例２、および比較例の再配置可能な接着メモ用紙に対する結果を下記の表１に示す。各試験に対して表１に報告する数値は、６つの別々の試験片の平均である。
【００８６】
【表１】
0005529936.tif 000005
【００８７】
表１のこれらの結果は、本発明の再配置可能な感圧接着剤が示す非常に向上した接着と、ハイランド（ＨＩＧＨＬＡＮＤ）（登録商標）塗工メモ用紙に使用される現存の再配置可能な感圧接着剤が示す接着を表している。表１から、本発明の再配置可能な感圧接着剤の高い接着は、ハイランド（ＨＩＧＨＬＡＮＤ）（登録商標）塗工メモ用紙に使用される現存の再配置可能な感圧接着剤の接着と比較して、ほぼ４倍〜６倍以上高い（静止角度試験で特性決定される場合）ことが明らかである。
【００８８】
実施例３〜８
実施例２の手順に従って実施例３〜８を実施し、固体４５％のカチオン性微小球の多相懸濁液を得たが、例外として、カチオン性不飽和ビニルコモノマー、カチオン性界面活性剤、任意選択的不飽和ビニルモノマー、および連鎖移動剤に関して下記の表２に示される変更を行った。実施例１および２のこれらの様々な構成成分が含まれる場合、それらの濃度も表２に示す。更に、表２に、実施例１〜８で合成されたカチオン性微小球の粒度測定値も記載する。
【００８９】
【表２】
0005529936.tif 000006
【００９０】
実施例３〜８で製造されたカチオン性微小球を実施例２に記載される配合の詳細に従って配合し、本発明による様々な再配置可能な感圧接着剤を形成した。次いで、実施例３〜８の配合された再配置可能な感圧接着剤を、実施例１に記載のように（しかし、様々な乾燥塗工量で）、下塗りされたボンド紙（実施例１に記載のように低接着性背面処理剤で塗工されている）のロールに塗工し、それぞれ実施例３〜８の再配置可能な感圧接着剤の接着剤ストライプを含む再配置可能な接着メモ用紙を得た。再配置可能な接着メモ用紙を後で２５．４センチメートル×１５．２センチメートルの再配置可能な接着メモ用紙のパッドに変え、その後、異なるサイズに切断した。
【００９１】
実施例３の再配置可能な接着メモ用紙の試験
実施例３で製造された本発明の再配置可能な感圧接着剤で塗工された再配置可能な接着メモ用紙の幾つかと、商業的に使用されている再配置可能なＰＳＡで塗工されたメモ用紙サンプルについて試験を行った。試験は、この文献の「特性分析および特性決定手順」の項の「低エネルギー表面に対する接着の特性決定」手順からなる。
【００９２】
この低エネルギー表面に対する接着試験では、実施例３で製造された再配置可能なＰＳＡを使用する再配置可能な接着メモ用紙の２つのサンプルを使用した。実施例３で製造された再配置可能なＰＳＡを使用するこれらのサンプルでは、再配置可能な接着メモ用紙はそれぞれ、幅１８ミリリットルおよび長さ７．６２センチメートルの再配置可能なＰＳＡの接着剤ストライプを有した。接着剤ストライプの長い寸法は、各再配置可能な接着メモ用紙の上縁に沿った向きであった。これらの２つの実施例２の再配置可能な接着メモ用紙サンプル上の再配置可能な感圧接着剤は、接着剤ストライプ一平方フィート当たり再配置可能なＰＳＡ０．６５グラム（一平方メートル当たり７．０グラム）の塗工量を有した。
【００９３】
３Ｍ社（３Ｍ  Ｃｏｍｐａｎｙ）から入手可能なハイランド（ＨＩＧＨＬＡＮＤ）（登録商標）再配置可能な接着メモ用紙を調製するのに使用される再配置可能な感圧接着剤で塗工された、比較の再配置可能な接着メモ用紙を調製した。実施例３の再配置可能な接着メモ用紙を形成するために接着剤ストライプを塗布したのと同様に、比較の再配置可能な接着メモ用紙の接着剤ストライプを塗布し、比較の再配置可能な接着メモ用紙は、実施例１および２に記載されるように低接着性背面処理剤を備えた。比較の再配置可能な接着メモ用紙、および、比較の再配置可能な接着メモ用紙用の接着剤ストライプの寸法は、実施例３の再配置可能な接着メモ用紙、および、再配置可能な接着メモ用紙用の接着剤ストライプの寸法と同じであった。
【００９４】
実施例３の再配置可能な接着メモ用紙および比較の再配置可能な接着メモ用紙は、「低エネルギー表面に対する接着の特性決定」手順を経た。その結果、比較の再配置可能な接着メモ用紙は、貼付されて２４時間以内にプライバシーフィルタのプラスチック表面から脱離した。他方、実施例３の再配置可能な接着メモ用紙は、６ヶ月より長くプライバシーフィルタのプラスチック表面にしっかりと取り付けられた状態を維持した。その後、実施例３の２つの再配置可能な接着メモ用紙を再配置したとき、実施例３の２つの再配置可能な接着メモ用紙は、プライバシーフィルタのプラスチック表面からきれいに除去され、感圧接着剤の目に見える（ヒトの肉眼で見える）残留物を後に残さなかった。
【００９５】
幾つかの好ましい実施形態を含む様々な実施形態を参照して本発明を記載してきたが、当業者は、本発明の趣旨および範囲から逸脱することなく、本明細書の開示に形態および詳細における変更をなし得ることを認識する。
【図１】
0005529936.tif 000007